(57)【要約】  説明される例において、集積回路（１００）が、基板（１０２）、及び基板（１０２）上に配置される相互接続領域（１０６）を有する。相互接続領域（１０６）は、相互接続レベルを有する。集積回路（１００）は、相互接続領域（１０６）において熱配路構造（１３０）を含む。熱配路構造（１３０）は、相互接続領域（１０６）において、集積回路（１００）の全部ではなく、その一部の上を延在する。熱配路構造（１３０）は、隣接するナノ粒子が互いに凝集している、凝集ナノ粒子フィルムを含む。熱配路構造（１３０）は、熱配路構造（１３０）に接する誘電体材料より高い熱伝導度を有する。凝集ナノ粒子フィルムは、アディティブプロセスを含む方法によって形成される。
2020502787.tif 000002
【特許請求の範囲】
【請求項１】
集積回路であって、
半導体材料を含む基板、
前記基板の上に配置される相互接続領域であって、
誘電体材料を含む誘電体層スタックと、
前記誘電体層スタックに配置されるコンタクトと、
前記誘電体層スタックに配置される相互接続と、
前記誘電体層スタックに配置されるビアと、
を含む、前記相互接続領域、
前記基板及び前記相互接続領域において、前記基板と前記相互接続領域との間の境界に近接して配置される熱生成構成要素、及び
前記相互接続領域における熱配路構造、
を含み、
前記熱配路構造が前記熱生成構成要素の上を延在し、前記熱配路構造が、ナノ粒子を含む凝集ナノ粒子フィルムを含み、前記凝集ナノ粒子フィルムにおいて、隣接するナノ粒子が互いに凝集しており、前記凝集ナノ粒子フィルムが有機バインダ材料を実質的に含まず、前記熱配路構造の熱伝導度が、前記熱配路構造に接する誘電体材料の熱伝導度より高い、
集積回路。
【請求項２】
請求項１に記載の集積回路であって、前記凝集ナノ粒子フィルムが、酸化アルミニウム、ダイヤモンド、六方晶ボロン窒化物、立方晶ボロン窒化物、及び窒化アルミニウムからなる群から選択される材料の非導電性のナノ粒子を含む、集積回路。
【請求項３】
請求項２に記載の集積回路であって、前記ビアの少なくとも１つが前記熱配路構造に接する、集積回路。
【請求項４】
請求項１に記載の集積回路であって、前記凝集ナノ粒子フィルムが、金属、グラフェン、金属に埋め込まれるグラフェン、グラファイト、グラファイトカーボン、及び／又は、カーボンナノチューブからなる群から選択される材料の導電性のナノ粒子を含む、集積回路。
【請求項５】
請求項１に記載の集積回路であって、前記凝集ナノ粒子フィルムが、銅、ニッケル、パラジウム、白金、イリジウム、ロジウム、セリウム、オスミウム、モリブデン、及び金からなる群から選択される金属のナノ粒子を含み、前記熱配路構造が、前記凝集ナノ粒子フィルム上に配置されるグラファイト材料の層を含む、集積回路。
【請求項６】
請求項１に記載の集積回路であって、前記熱配路構造が、前記集積回路の熱除去領域まで延在する、集積回路。
【請求項７】
請求項１に記載の集積回路であって、前記熱配路構造が、前記集積回路の熱の影響を受け易い構成要素から離れて延在する、集積回路。
【請求項８】
請求項１に記載の集積回路であって、前記熱配路構造が、前記集積回路の整合構成要素の上を延在する、集積回路。
【請求項９】
請求項１に記載の集積回路であって、前記熱配路構造に横方向に隣接して配置される誘電体材料の平坦化層をさらに含む、集積回路。
【請求項１０】
請求項１に記載の集積回路であって、ディープトレンチ熱配路構造、高熱伝導度ビア、頂部レベル熱伝導度構造、高熱伝導度スルーパッケージ導管、及びグラファイトビアからなる群から選択される熱配路構成要素をさらに含み、
前記ディープトレンチ熱配路構造が凝集ナノ粒子フィルムを含み、前記ディープトレンチ熱配路構造が、前記基板において配置され、前記基板と前記相互接続領域との間の境界まで延在し、
前記高熱伝導度ビアが凝集ナノ粒子フィルムを含み、前記高熱伝導度ビアが前記相互接続領域の上に配置され、
前記頂部レベル熱伝導度構造が凝集ナノ粒子フィルムを含み、前記頂部レベル熱伝導度構造が前記相互接続領域の上に配置され、
前記高熱伝導度スルーパッケージ導管が凝集ナノ粒子フィルムを含み、前記高熱伝導度スルーパッケージ導管が、前記集積回路の上の封止材料を介して配置され、及び前記集積回路まで延在し、
前記グラファイトビアが凝集ナノ粒子フィルムを含み、前記グラファイトビアが前記集積回路の複数の構成要素の１つに電気的に結合される、
集積回路。
【請求項１１】
集積回路を形成する方法であって、前記方法が、
半導体材料を含む基板を提供すること、
前記基板において熱生成構成要素を形成すること、
前記基板の上に相互接続領域を形成すること、
を含み、
前記相互接続領域を形成することが、
前記基板の上に誘電体層スタックを形成することと、
前記熱生成構成要素への電気的接続を行うコンタクトを、前記誘電体層スタックにおいて形成することと、
複数の相互接続レベルにおいて形成される相互接続を、前記誘電体層スタックにおいて形成することと、
前記相互接続への電気的接続を行うビアを、前記誘電体層スタックにおいて形成することと、
前記誘電体層スタックにおいて熱配路構造を形成することと、
を含み、
前記熱配路構造を形成することが、
ナノ粒子インクフィルムを形成するため前記相互接続領域においてアディティブプロセスによってナノ粒子インクをディスペンスすることであって、前記ナノ粒子インクフィルムがナノ粒子及びキャリア流体を含み、前記ナノ粒子インクフィルムが有機バインダ材料を含まない、前記ナノ粒子インクフィルムを形成することと、
前記ナノ粒子の凝集を誘起し、それによって凝集ナノ粒子フィルムを形成することと、
を含む、
方法。
【請求項１２】
請求項１１に記載の方法であって、前記熱配路構造を形成することがさらに、前記ナノ粒子の凝集を誘起する前に、前記ナノ粒子インクフィルムを加熱して揮発性材料を除去し、それによって、ナノ粒子フィルム形成すること、を含む方法。
【請求項１３】
請求項１２に記載の方法であって、前記ナノ粒子インクフィルムを加熱することが赤外発光ダイオード（ＩＲ  ＬＥＤ）を用いる、方法。
【請求項１４】
請求項１１に記載の方法であって、前記ナノ粒子が、酸化アルミニウム、ダイヤモンド、六方晶ボロン窒化物、立方晶ボロン窒化物、及び窒化アルミニウムからなる群から選択される材料の非導電性のナノ粒子を含む、方法。
【請求項１５】
請求項１１に記載の方法であって、前記ナノ粒子が、金属、グラフェン、金属に埋め込まれるグラフェン、グラファイト、グラファイトカーボン、及びカーボンナノチューブからなる群から選択される材料の導電性のナノ粒子を含む、方法。
【請求項１６】
請求項１１に記載の方法であって、前記ナノ粒子が、銅、ニッケル、パラジウム、白金、イリジウム、ロジウム、セリウム、オスミウム、モリブデン、及び金からなる群から選択される金属を含み、前記熱配路構造を形成することがさらに、前記凝集ナノ粒子フィルム上にプラズマエンハンスト化学気相成長（ＰＥＣＶＤ）プロセスによりグラファイト材料の層を形成すること含む、方法。
【請求項１７】
請求項１１に記載の方法であって、前記相互接続領域を形成することがさらに、前記ナノ粒子インクフィルムを形成する前に誘電体隔離層を形成することを含み、前記ナノ粒子インクフィルムが前記誘電体隔離層上に形成される、方法。
【請求項１８】
請求項１１に記載の方法であって、前記相互接続領域を形成することがさらに、前記熱配路構造に横方向に隣接して位置する誘電体材料の平坦化層を形成することを含む、方法。
【請求項１９】
請求項１１に記載の方法であって、前記アディティブプロセスが、離散液滴ディスペンスプロセス、連続押し出しプロセス、直接レーザトランスファプロセス、静電堆積プロセス、及び電気化学的堆積プロセスからなる群から選択される方法を含む、方法。
【請求項２０】
請求項１１に記載の方法であって、前記ナノ粒子の凝集を誘起することが、走査レーザ加熱プロセス、フラッシュ加熱プロセス、及びスパイク加熱プロセスからなる群から選択されるプロセスを含む、方法。
【発明の詳細な説明】
【技術分野】
【０００１】
本開示は集積回路に関し、より詳細には集積回路における熱管理に関する。
【背景技術】
【０００２】
集積回路は、しばしば、いくつかの能動構成要素において望まれない熱を生成する。ヒートシンク又は他の受動構造を介してこの熱を除去することが望ましい場合がある。この熱を集積回路内の熱の影響を受け易い構成要素からそらすことが望ましい場合がある。集積回路における過熱の管理がますます問題になってきている。
【発明の概要】
【０００３】
説明される例において、集積回路が、基板、及び基板上に配置される相互接続領域を有する。相互接続領域は複数の相互接続レベルを有する。集積回路は、相互接続領域において熱配路構造を含む。熱配路構造は、相互接続領域における集積回路の、全部ではなく一部の上を延在する。熱配路構造は、隣接するナノ粒子が互いに凝集する凝集ナノ粒子フィルムを含む。熱配路構造は、熱配路構造に接する誘電体材料より高い熱伝導度を有する。凝集ナノ粒子フィルムは、アディティブプロセスを含む方法によって形成される。
【図面の簡単な説明】
【０００４】
【図１Ａ】或る実施形態に従った熱配路構造を含む例示の集積回路の断面図である。
【図１Ｂ】或る実施形態に従った熱配路構造を含む例示の集積回路の断面図である。
【０００５】
【図２Ａ】或る実施形態に従った、熱配路構造を備えた集積回路を形成する例示の方法を示す。
【図２Ｂ】或る実施形態に従った、熱配路構造を備えた集積回路を形成する例示の方法を示す。
【図２Ｃ】或る実施形態に従った、熱配路構造を備えた集積回路を形成する例示の方法を示す。
【図２Ｄ】或る実施形態に従った、熱配路構造を備えた集積回路を形成する例示の方法を示す。
【図２Ｅ】或る実施形態に従った、熱配路構造を備えた集積回路を形成する例示の方法を示す。
【図２Ｆ】或る実施形態に従った、熱配路構造を備えた集積回路を形成する例示の方法を示す。
【０００６】
【図３Ａ】或る実施形態に従った、熱配路構造を備えた集積回路を形成する別の例示の方法を示す。
【図３Ｂ】或る実施形態に従った、熱配路構造を備えた集積回路を形成する別の例示の方法を示す。
【図３Ｃ】或る実施形態に従った、熱配路構造を備えた集積回路を形成する別の例示の方法を示す。
【０００７】
【図４Ａ】或る実施形態に従った別の熱配路構造を含む別の例示の集積回路の断面図である。
【図４Ｂ】或る実施形態に従った別の熱配路構造を含む別の例示の集積回路の断面図である。
【０００８】
【図５Ａ】或る実施形態に従った、図４Ａ及び図４Ｂを参照して説明されるタイプの熱配路構造を備えた集積回路を形成する例示の方法を示す。
【図５Ｂ】或る実施形態に従った、図４Ａ及び図４Ｂを参照して説明されるタイプの熱配路構造を備えた集積回路を形成する例示の方法を示す。
【図５Ｃ】或る実施形態に従った、図４Ａ及び図４Ｂを参照して説明されるタイプの熱配路構造を備えた集積回路を形成する例示の方法を示す。
【図５Ｄ】或る実施形態に従った、図４Ａ及び図４Ｂを参照して説明されるタイプの熱配路構造を備えた集積回路を形成する例示の方法を示す。
【０００９】
【図６】或る実施形態に従った組合せ熱配路構造を含む例示の集積回路の断面図である。
【発明を実施するための形態】
【００１０】
図面は一定の縮尺で描かれていない。例示の実施形態は、行為又は事象の図示する順によって限定されるものではなく、行為の中には異なる順で、及び／又は、他の行為又は事象と同時に成され得るものもある。また、図示される行為又は事象の中には任意選択の行為又は事象もある。
【００１１】
下記の同時係属中の特許出願を参照により本明細書に組み込む。米国特許出願番号ＵＳ１５／３６１，３９０、米国特許出願番号ＵＳ１５／３６１，３９７、米国特許出願番号ＵＳ１５／３６１，３９９、米国特許出願番号ＵＳ１５／３６１，４０１、及び米国特許出願番号ＵＳ１５／３６１，４０３。
【特許文献１】米国特許出願番号ＵＳ１５／３６１，３９０
【特許文献２】米国特許出願番号ＵＳ１５／３６１，３９７
【特許文献３】米国特許出願番号ＵＳ１５／３６１，３９９
【特許文献４】米国特許出願番号ＵＳ１５／３６１，４０１
【特許文献５】米国特許出願番号ＵＳ１５／３６１，４０３
【００１２】
この説明では、「頂部」、「底部」、「前」、「後ろ」、「の上」、「の上方」、「の下」、「の下方」などの用語を用い得る。これらの用語は、構造又は要素の位置又は向きを限定すると解釈されるべきではなく、構造又は要素間の空間的な関係を提供する。
【００１３】
この説明では、集積回路の「瞬時頂部表面」という用語は、説明されている特定のステップに存在する集積回路の頂部表面を指す。瞬時頂部表面は、集積回路の形成においてステップ毎に変わり得る。
【００１４】
この説明では、「横方向」という用語は、集積回路の瞬時頂部表面の面に平行な方向を指し、「垂直の」という用語は、集積回路の瞬時頂部表面の面に直交する方向を指す。
【００１５】
図１Ａ及び図１Ｂは、或る実施形態に従った熱配路構造を含む例示の集積回路の断面図である。図１Ａを参照すると、集積回路１００は、シリコン、シリコンゲルマニウム、又はシリコンカーバイドなどの半導体材料１０４を含む基板１０２を含む。或いは、半導体材料１０４は、窒化ガリウム又はガリウムヒ素などのある種のＩＩＩ−Ｖ族半導体とし得る。他の半導体材料もこの例の範囲内にある。集積回路１００はさらに、基板１０２の上に配置される相互接続領域１０６を含む。金属酸化物半導体（ＭＯＳ）トランジスタとして図１Ａに示される、集積回路１００の熱生成構成要素１０８が、基板１０２において基板１０２と相互接続領域１０６との間の境界１１０に近接して配置され、場合によって、相互接続領域１０６内に延在し得る。バイポーラ接合トランジスタ、接合電界効果トランジスタ（ＪＦＥＴ）、抵抗器、及びシリコン制御整流器（ＳＣＲ）などの熱生成構成要素１０８の他の形態もこの例の範囲内にある。この例では、集積回路１００は、熱の影響を受け易い構成要素１１２も含み得、これはＭＯＳトランジスタとして図１Ａに示される。熱の影響を受け易い構成要素１１２の他の形態もこの例の範囲内にある。構成要素１０８及び１１２は、基板１０２と相互接続領域１０６との間の境界１１０における電界酸化物１１４によって横方向に分離され得る。例えば、電界酸化物１１４は、図１Ａに示すようなシャロートレンチ隔離（ＳＴＩ）構造、又はシリコンの局所酸化構造（ＬＯＣＯＳ）を有し得る。
【００１６】
相互接続領域１０６は、誘電体層スタック１２２において配置される、コンタクト１１６、相互接続１１８、及びビア１２０を含み得る。コンタクト１１６は、熱生成構成要素１０８及び熱の影響を受け易い構成要素１１２への電気的接続を行う。相互接続１１８は複数の相互接続レベルにおいて配置される。第１相互接続レベルにおける相互接続１１８は、コンタクト１１６への電気的接続を行う。ビア１２０は、連続する相互接続レベル間に配置され、相互接続への電気的接続を行う。相互接続領域１０６の頂部表面１２４が、基板１０２と相互接続領域１０６との間の境界１１０とは反対の、相互接続領域１０６の表面に位置する。相互接続１１８は、アルミニウム相互接続、ダマシン銅相互接続、及び／又はメッキ銅相互接続を含み得る。アルミニウム相互接続は、数パーセントのシリコン、チタン、及び／又は銅を備えるアルミニウム層を、場合によってはチタン含有粘着層上に含み得、場合によっては、アルミニウム層上に窒化チタンの反射防止層を備え得る。ダマシン銅相互接続は、誘電体層スタック１２２内のトレンチに配置される、タンタル及び／又は窒化タンタルのバリア層上に銅を含み得る。メッキ銅相互接続は、相互接続の底部に粘着層を含み得、相互接続の側部上に配置されるバリア層を有し得る。ボンドパッド構造１２６が、相互接続領域１０６の頂部表面１２４の上に配置され得、相互接続１１８に電気的に結合され得る。相互接続領域１０６の頂部表面１２４の上に保護膜１２８が配置され得る。保護膜１２８は、二酸化シリコン、窒化シリコン、酸化窒化シリコン、及び／又はポリイミドなどの誘電体材料の１つ又は複数の層を含み得る。
【００１７】
熱配路構造１３０が相互接続領域１０６において配置され、相互接続領域１０６における集積回路１００の全部ではなく一部の上を延在する。熱配路構造１３０は、相互接続領域１０６における、熱配路構造１３０に接する誘電体材料より高い熱伝導度を有する。熱伝導度は、材料の特性であり、ワット／メートル℃の単位で表し得る。熱配路構造１３０は、図１Ｂにおいてより詳細に示される、主にナノ粒子１３３を含む凝集ナノ粒子フィルム１３２を含む。隣接するナノ粒子１３３は互いに凝集する。ナノ粒子１３３の表面上には、シリコン及び酸素を含むシランベースの分子などの無機機能性分子が存在し得る。熱配路構造１３０は、接着剤又はポリマーなどの有機バインダ材料を実質的に含まない。図１Ａに示されるように、熱配路構造１３０は、熱生成構成要素１０８の上のエリアから集積回路１００の熱除去領域１３４まで延在し得る。熱配路構造１３０は、図１Ａに示されるように、熱の影響を受け易い構成要素１１２の上のエリア外に位置し得、そのため、集積回路１００の動作の間、熱生成構成要素１０８からの熱を熱の影響を受け易い構成要素１１２から有利にそらすように構成され得る。
【００１８】
図１Ａ及び図１Ｂに示すこの例の或る形態において、熱配路構造１３０は電気的に非電導であり得、ナノ粒子１３３の例は、酸化アルミニウム、ダイヤモンド、六方晶ボロン窒化物、立方晶ボロン窒化物、及び／又は窒化アルミニウムのナノ粒子を含み得る。熱配路構造１３０は、望まれない電気的短絡のリスクなしにコンタクト１１６、相互接続１１８、及び／又はビア１２０に接し得、熱生成構成要素１０８の上及び熱除去領域１３４内のエリアをより完全にカバーし得、熱生成構成要素１０８からより多くの熱を有利に集め、この熱を熱除去領域１３４に一層効率的に搬送する。
【００１９】
この例の別の形態において、熱配路構造１３０は電気的に導電性とし得る。このような形態において、ナノ粒子１３３の例は、金属、グラフェン、金属に埋め込まれるグラフェン、グラファイト、グラファイトカーボン、及び／又はカーボンナノチューブのナノ粒子を含み得る。熱配路構造１３０の電気的に導電性の形態は、コンタクト１１６、相互接続１１８、及びビア１２０から分離され得る。
【００２０】
この例のさらなる形態において、ナノ粒子１３３は、金属を含むナノ粒子を含み得、熱配路構造１３０は、凝集ナノ粒子フィルム１３２上にグラファイト材料の層を含み得る。このような形態において、ナノ粒子１３３の例は、銅、ニッケル、パラジウム、白金、イリジウム、ロジウム、セリウム、オスミウム、モリブデン、及び／又は金のナノ粒子を含み得る。このような形態において、熱配路構造１３０は、電気的に導電性であり、従って、コンタクト１１６、相互接続１１８、及びビア１２０から分離され得る。
【００２１】
任意選択の平坦化層１３６が、後続の誘電体層スタック１２２の層及び後続の相互接続レベルに対して実質的に水平の表面を提供するために、熱配路構造１３０に横方向に隣接して配置され得る。平坦化層１３６は、熱配路構造１３０の厚さに匹敵する厚さを有し得る。平坦化層１３６は、熱配路構造１３０の熱伝導度よりも著しく低い、誘電体層スタック１２２の熱伝導度に匹敵する熱伝導度を有し得る。平坦化層１３６は、二酸化シリコンなどの誘電体材料を含み得、粒状構造を有し得る。
【００２２】
図２Ａ〜図２Ｆは、一実施形態に従った熱配路構造を備える集積回路を形成する例示の方法を示す。図２Ａを参照すると、集積回路２００は、半導体材料２０４を含む基板２０２上に形成される。例えば、基板２０２は半導体ウェハとし得る。半導体材料２０４は、シリコン、シリコンゲルマニウム、又はシリコンカーバイドなどのある種のＩＶ族半導体とし得る。或いは、半導体材料２０４は、窒化ガリウム又はガリウムヒ素などのある種のＩＩＩ−Ｖ族半導体とし得る。他の半導体材料もこの例の範囲内にある。
【００２３】
熱生成構成要素１０８及び熱の影響を受け易い構成要素１１２などの構成要素が半導体材料２０４において形成される。こういった構成要素は、ＭＯＳトランジスタ、バイポーラ接合トランジスタ、ＪＦＥＴ、抵抗器、ＳＣＲ、ダイオード、及び／又は他の構成要素を含み得る。これらの構成要素を横方向に分離するように、電界酸化物２１４が基板２０２において形成され得る。電界酸化物２１４は、ＳＴＩプロセス又は代替的にＬＯＣＯＳプロセスによって形成され得る。
【００２４】
相互接続領域２０６が基板２０２の上に形成される。図２Ａは、完成までの中途の段階における相互接続領域２０６を示す。相互接続領域２０６は、誘電体層スタック２２２を形成するため一連の誘電体層として形成され得、誘電体層の各々において相互接続要素が形成される。誘電体層スタック２２２のプレメタル誘電体（ＰＭＤ）層が基板２０２の上に直接に形成され得、熱生成構成要素２０８及び熱の影響を受け易い構成要素２１２を含む構成要素への電気的接続を行うためにＰＭＤ層を介してコンタクト２１６が形成され得る。第１の金属内誘電体（ＩＭＤ）層が、誘電体層スタック２２２の一部として形成される。第１のＦＭＤ層における第１の相互接続レベルにおける相互接続２１８が、ＰＭＤ層及びコンタクト２１６の上に形成される。第１の相互接続における相互接続２１８は、コンタクト２１６への電気的接続を行う。第１のレベル間誘電体（ＩＬＤ）層の一部が、第１のＩＭＤ層及び第１の相互接続レベルの上に誘電体層スタック２２２の一部として形成され得る。
【００２５】
この例の熱配路構造の形成は、ナノ粒子インク２４０のナノ粒子インクフィルム２３８をアディティブプロセス２４２を用いて相互接続領域２０６の瞬時頂部表面の上に形成することで始まる。この説明において、アディティブプロセスは、ナノ粒子を所望のエリアに配置し、所望のエリア外にはナノ粒子を配置せず、そのため、ディスペンスされたナノ粒子の一部を除去する必要なく、ナノ粒子の最終的な所望の形状が生成される。アディティブプロセスにより、光リソグラフィプロセス及び後続のエッチングプロセスなしに所望のエリアにフィルムを形成し得、そのため、製作コスト及び複雑さが有利に低減される。ナノ粒子インク２４０は、ナノ粒子及びキャリア流体を含む。例えば、ナノ粒子インク２４０は、インク、スラリー、又はゾルゲルとし得る。ナノ粒子は、図１Ａ及び図１Ｂを参照してナノ粒子１３３について説明される材料を含み得る。ナノ粒子の表面上には、シリコン及び酸素を含む分子など、無機機能性分子が存在し得る。ナノ粒子インク２４０の組成は、集積回路２００に対する所望の粘着が得られるように選択され得る。ナノ粒子インク２４０は、後に形成される熱配路構造のためのエリアにおいて集積回路２００上にディスペンスされ、相互接続領域２０６の瞬時頂部表面全体の上にはディスペンスされない。ナノ粒子インクフィルム２３８を形成する前に、誘電体隔離層の１つ又は複数の層が瞬時頂部表面上に任意選択で形成され得る。例えば、アディティブプロセス２４２は、インクジェットプロセスと呼ばれることがある、離散液滴ディスペンス装置２４３を用いる離散液滴プロセスを含み得る。離散液滴ディスペンス装置２４３は、ナノ粒子インクフィルム２３８のための所望のディスペンスパターンを提供するように集積回路２００及び離散液滴ディスペンス装置２４３が互いに対して横方向に移動され得るように構成され得る。離散液滴ディスペンス装置２４３は、アディティブプロセス２４２のための所望のスループットを提供するため、独立して並行に作動され得る複数のディスペンスポートを有し得る。この例の代替の形態において、アディティブプロセス２４２は、連続押し出しプロセス、直接レーザトランスファプロセス、静電堆積プロセス、又は電気化学的堆積プロセスを含み得る。
【００２６】
相互接続領域２０６における一層高い位置に熱配路構造が形成されるこの例の形態において、第１のＩＬＤにビアが形成され得、第１の相互接続レベルにおける相互接続２１８への電気的接続がなされる。連続相互接続レベルにおける相互接続を備える付加的なＩＭＤ層、及びビアを備える付加的なＩＬＤ層が、熱配路構造の形成の前に、相互接続領域２０６において形式され得る。
【００２７】
図２Ｂを参照すると、図２Ａのナノ粒子インクフィルム２３８が焼成プロセス２４４によって加熱されて、ナノ粒子インクフィルム２３８から揮発性材料の少なくとも一部を除去して、主にナノ粒子を含むナノ粒子フィルム２４６が形成される。第１の焼成プロセス２４４は、図２Ｂに概略的に示すように白熱光源２４５を用いるか又は赤外発光ダイオード（ＩＲ  ＬＥＤｓ）を用いるなどの、放射熱プロセスである。或いは、焼成プロセス２４４は、基板２０２を介してナノ粒子インクフィルム２３８を加熱するホットプレートプロセスであり得る。焼成プロセス２４４は、揮発性材料の除去が増強されるように、部分真空中で、又は、低圧の連続ガス流を伴う雰囲気中で実施され得る。
【００２８】
図２Ｃを参照すると、図２Ｂのナノ粒子フィルム２４６は、隣接するナノ粒子が互いに凝集するように凝集誘起プロセス２４８によって加熱されて、凝集ナノ粒子フィルム２５０が形成される。ナノ粒子が互いに凝集するために必要とされる温度は、ナノ粒子のサイズの関数である。ナノ粒子の所望の凝集を得るために、小さなナノ粒子は、大きなナノ粒子より低い温度で加熱され得る。ナノ粒子は、集積回路の構成要素及び構造と互換性のある温度で凝集が可能になるように選択され得る。凝集は、隣接するナノ粒子間の原子の拡散に関わる物理的なメカニズムを含むプロセスによって生じ得る。凝集は、隣接するナノ粒子間の原子の反応に関わる化学的なメカニズムを含むプロセスによっても生じ得る。図２Ｃに概略的に示すように、凝集誘起プロセス２４８は、走査レーザ装置２４９による加熱を含み得る。走査レーザ装置２４９は、実質的にナノ粒子フィルム２４６のみに熱を提供し、ナノ粒子フィルム２４６に横方向に隣接する集積回路２００の部分に熱を提供しないように構成され得、構成要素２０８及び２１２に対する合計熱負荷が有利に低減される。
【００２９】
この例の１つの変形において、凝集誘起プロセス２４８は、１ミリ秒〜１０ミリ秒にわたって放射エネルギーを印加するフラッシュ加熱プロセスを含み得る。別の変形において、凝集誘起プロセス２４８は、１００ミリ秒〜５秒にわたって放射エネルギーを印加するスパイク加熱プロセスを含み得る。この例の代替の形態において、図２Ｂを参照して説明した焼成プロセス２４４は、凝集誘起プロセス２４８と組み合わされ得る。ここで、図２Ｂのナノ粒子フィルム２４６に印加される熱出力は、まず揮発性材料を除去するようにランプされ、ナノ粒子の凝集の誘起が続く。ナノ粒子間の凝集を誘起する他の方法もこの例の範囲内にある。
【００３０】
凝集ナノ粒子フィルム２５０は熱配路構造２３０を提供し得る。或いは、図２Ａ〜図２Ｃを参照して説明したステップは、第２の凝集ナノ粒子フィルムを形成するために反復され得、第２の凝集ナノ粒子フィルムは、凝集ナノ粒子フィルム２５０と組み合わされて、所望の厚みを有する熱配路構造２３０を提供する。焼成時間及び温度など、こういったプロセスステップの幾つかのパラメータは、熱配路構造２３０に２つ以上の凝集ナノ粒子フィルムが収容されるように調節され得る。
【００３１】
図２Ｄを参照すると、図１Ａを参照して説明した平坦化層１３６に類似する平坦化層が、熱配路構造２３０に横方向に隣接して任意選択で形成され得、相互接続領域２０６の後続の層の形成を促進する実質的に水平の表面が提供される。平坦化層は様々な方法の任意のものによって形成され得、本例は、アディティブプロセスを用いる平坦化層の形成を開示する。平面化層の形成は、熱配路構造２３０に横方向に隣接する相互接続領域２０６の瞬時頂部表面上にアディティブプロセス２５２によってスラリー層２５１を形成することで始まる。スラリー層２５１は、水性流体において又は場合によっては有機バインダ前駆体流体において分散される、誘電体粒を含み得る。アディティブプロセス２５２は、図２Ｄに概略的に示すような連続ディスペンス装置２５３、又は離散液滴ディスペンサーなどの別の付加的な装置を用い得る。スラリー層２５１は、熱配路構造２３０によって覆われない相互接続領域２０６の瞬時頂部表面の実質的に全ての上にディスペンスされ得る。
【００３２】
図２Ｅを参照すると、スラリー層２５１は、スラリー焼成プロセス２５４によって加熱されて、揮発性材料の少なくとも一部がスラリー層２５１から除去される。スラリー焼成プロセス２５４は、図２Ｅに示されるような白熱光源２５５を用いる放射熱プロセス、又は、ホットプレート焼成プロセス、強制空気焼成プロセス、或いはこれらの組合せとし得る。
【００３３】
図２Ｆを参照すると、平坦化層２３６を形成するため、図２Ｅのスラリー層２５１が硬化される。スラリー層２５１は、図２Ｆに示すように加熱ランプ２５８を用いる加熱プロセス２５６によって、又はスラリー層２５１における有機前駆体を重合するため紫外放射に暴露することによって、硬化され得る。
【００３４】
相互接続領域２０６の形成は、誘電体層スタック２２２の誘電体層、及びビアの形成で続く。ビアは、ビアホールを形成するためのエッチングプロセスに対して適切な調節がなされた状態で、熱配路構造２３０を介して、及び存在する場合は平坦化層２３６を介して、形成され得る。
【００３５】
図３Ａ〜図３Ｃは、或る実施形態に従った熱配路構造を備える集積回路を形成する別の例示の方法を示す。図３Ａを参照すると、半導体材料３０４を含む基板３０２上に集積回路３００が形成される。基板３０２の頂部表面３１０に近接して、半導体材料３０４において構成要素が形成される。この例の構成要素は、構成要素の第１のセット３０８及び構成要素の第２のセット３６０を含み得る。ここで、構成要素の第１のセット３０８は、構成要素の第２のセット３６０から空間的に分離され、構成要素の第１のセット３０８及び構成要素の第２のセット３６０は、同じ熱環境を共有することから利点を得る。構成要素の第１のセット３０８及び構成要素の第２のセット３６０は、アナログ回路の整合構成要素とし得る。整合構成要素は、駆動電流及び閾値などの性能パラメータが実質的に等しくなるように設計される。これらの性能パラメータは温度によって影響されるので、整合構成要素間の温度差を小さくすることによって、性能パラメータの差が有利に低減され得る。構成要素３０８及び３６０は、ＭＯＳトランジスタ、バイポーラ接合トランジスタ、ＪＦＥＴ、抵抗器、ＳＣＲ、ダイオード、及び／又は他の構成要素を含み得る。これらの構成要素を横方向に分離するように基板３０２において電界酸化物３１４が形成され得る。電界酸化物３１４は、ＳＴＩプロセスによって、又は代替的にＬＯＣＯＳプロセスによって形成され得る。
【００３６】
基板３０２の上に相互接続領域３０６が形成される。図３Ａは、完成までの中途の段階における相互接続領域３０６を示す。相互接続領域３０６は、誘電体層内に形成されるコンタクト３１６、相互接続３１８、及びビア３２０などの相互接続要素を備える誘電体層スタック３２２が形成するため、ＰＭＤ層、及びＩＭＤ層とＩＬＤ層の交互層など、一連の誘電体層として形成され得る。
【００３７】
この例の熱配路構造の形成は、相互接続領域３０６の瞬時頂部表面の上に誘電体隔離層３６２を任意選択で形成することで始まり得る。誘電体隔離層３６２は、後に形成される熱配路構造から相互接続３１８を電気的に隔離し得る。例えば、誘電体隔離層３６２は、二酸化シリコンベースの誘電体材料を含み得る。誘電体隔離層３６２は、オルトケイ酸テトラエチル（ＴＥＯＳ）を用いるプラズマエンハンスト化学気相成長（ＰＥＣＶＤ）プロセス、或いは、集積回路３００を水素シルセスキオキサン（ＨＳＱ）又はメチルシルセスキオキサン（ＭＳＱ）でスピンコーティングし、続いて焼成及び焼き戻しを行うことによって、形成され得る。誘電体隔離層３６２は、ブランケット層として構成され得るか、又はパターニングされ得る。この例の１つの形態において、誘電体隔離層３６２のパターニングされる形態は、熱伝導度が高く、電気的に非導電性のナノ粒子で形成され得、これにより、熱配路構造の全体的な熱伝導度を有利に増大し得る。相互接続３１８が相互接続領域の瞬時頂部表面において暴露されないこの例の代替の形態において、誘電体隔離層の形成は省かれ得る。
【００３８】
ナノ粒子インク３４０のナノ粒子インクフィルム３３８が、相互接続領域３０６の瞬時頂部表面上に形成される。ナノ粒子インクフィルム３３８は、アディティブプロセス３４２によって形成される。この例において、ナノ粒子インク３４０は、電気的に導電性のナノ粒子及びキャリア流体を含み得る。ナノ粒子インク３４０は、後に形成される熱配路構造のためのエリアにおいて集積回路３００上にディスペンスされ、相互接続領域３０６の瞬時頂部表面全体の上にはディスペンスされない。ナノ粒子インク３４０は、後に形成されるビアのためのエリアの外では省かれ得、そのため、電気的に導電性のナノ粒子が、後に形成されるビアに接することが回避するために、ナノ粒子インクフィルム３３８においてビア開口３６４が残るようにされる。アディティブプロセス３４２は、図３Ａに概略的に示されるような、連続マイクロ押し出しディスペンス装置３４３を用い得る。連続マイクロ押し出しディスペンス装置３４３は、ナノ粒子インクフィルム３３８のための所望のディスペンスパターンを提供するように、集積回路３００及び連続マイクロ押し出しディスペンス装置３４３が互いに対して横方向に移動され得るように構成され得る。
【００３９】
図３Ｂを参照すると、図３Ａのナノ粒子インクフィルム３３８が焼成プロセス３４４によって加熱されて、ナノ粒子インクフィルム３３８から揮発性材料の少なくとも一部が除去されて、主にナノ粒子を含むナノ粒子フィルム３４６が形成される。焼成プロセス３４４は、図３Ｂに示すように、基板３０２の下に配置されるホットプレート３４５を用いるホットプレートプロセスとし得る。或いは、焼成プロセス３４４は、図２Ｂを参照して説明したような放射熱プロセスとし得る。焼成プロセス３４４は、揮発性材料の除去が増強されるように、部分真空中で、又は低圧連続ガス流を伴う雰囲気中で実施され得る。
【００４０】
図３Ｃを参照すると、図３Ｂのナノ粒子フィルム３４６が、隣接するナノ粒子が互いに凝集するように凝集誘起プロセス３４８によって加熱されて、凝集ナノ粒子フィルム３５０が形成される。凝集誘起プロセ３４８は、図３Ｃに概略的に示すような、フラッシュランプ３６６を用いるフラッシュ加熱プロセスを含み得る。ナノ粒子間の凝集を誘起する他の方法もこの例の範囲内にある。凝集ナノ粒子フィルム３５０は、熱配路構造３３０の実質的に全てを提供し得る。或いは、熱配路構造３３０を提供するため凝集ナノ粒子フィルム３５０と組み合わさるように、付加的な凝集ナノ粒子フィルムが形成され得る。
【００４１】
図４Ａ及び図４Ｂは、或る実施形態に従った熱配路構造を含む別の例示の集積回路の断面図である。図４Ａを参照すると、集積回路４００は、半導体材料４０４を含む基板４０２を含む。集積回路４００はさらに、基板４０２の上に配置される相互接続領域４０６を含む。この例では、構成要素の第１のセット４０８及び構成要素の第２のセット４６０が、基板４０２及び相互接続領域４０６において、基板４０２と相互接続領域４０６との間の境界４１０に隣接して配置される。この例では、構成要素の第１のセット４０８及び構成要素の第２のセット４６０は、類似の熱環境を有することで利点が得られる性能を有する整合構成要素とし得る。集積回路４００はさらに、温度が下がると性能が改善する熱の影響を受け易い構成要素４１２を含み得る。構成要素４０８、４６０、及び４１２は、ＭＯＳトランジスタとして図４Ａに示されるが、他の形態（バイポーラ接合トランジスタ、ＪＦＥＴ、抵抗器、及びＳＣＲなど）もこの例の範囲内にある。構成要素４０８、４６０、及び４１２は、基板４０２と相互接続領域４０６との間の境界４１０における電界酸化物４１４によって横方向に分離され得る。
【００４２】
相互接続領域４０６は、誘電体層スタック４２２において配置される、コンタクト４１６、相互接続４１８、及びビア４２０を含み得る。相互接続領域４０６の頂部表面４２４が、基板４０２と相互接続領域４０６との間の境界４１０とは反対の、相互接続領域４０６の表面に位置する。ボンドパッド構造４２６が、相互接続領域４０６の頂部表面４２４の上に配置され得、相互接続４１８に電気的に結合され得る。相互接続領域４０６の頂部表面４２４の上に保護膜４２８が配置され得る。ボンドパッド構造４２６は、保護膜４２８を介して延在し得る。
【００４３】
熱配路構造４３０が、相互接続領域４０６における集積回路４００の全部ではなく、その一部の上を延在して、相互接続領域４０６において配置される。この例では、図４Ｂに示すように、熱配路構造４３０は、金属を含むナノ粒子４３３を含む凝集ナノ粒子フィルム４３２と、凝集ナノ粒子フィルム４３２上に配置されるグラファイト材料４６８の層とを含む。例えば、ナノ粒子４３３は、銅、ニッケル、パラジウム、白金、イリジウム、ロジウム、セリウム、オスミウム、モリブデン、及び／又は金を含み得る。グラファイト材料４６８の層は、グラファイト、グラファイトカーボン、グラフェン、カーボンナノチューブなどを含み得る。
【００４４】
誘電体隔離層４７０が、熱配路構造４３０の下に任意選択で形成される。誘電体隔離層４７０は、凝集ナノ粒子フィルム４３２の層を下にある相互接続４１８から電気的に隔離し得る。この例では、図４Ａに示すように、熱配路構造４３０は、構成要素の第１のセット４０８及び構成要素の第２のセット４６０の上を延在し得、且つ、熱の影響を受け易い構成要素４１２から離れるように延在し得る。そのため、熱配路構造４３０は、構成要素の第１のセット４０８及び構成要素の第２のセット４６０のための一層近接して整合する熱環境を提供し得、それによって、これらの構成要素の性能が向上される一方で、構成要素の第１のセット４０８及び構成要素の第２のセット４６０からの熱を、熱の影響を受け易い構成要素４１２から有利にそらし得る。
【００４５】
図５Ａ〜図５Ｄは、或る実施形態に従った熱配路構造を備える集積回路を形成する別の例示の方法を示す。図５Ａを参照すると、集積回路５００は、半導体材料５０４を含む基板５０２上に形成される。構成要素（熱生成構成要素５０８、熱の影響を受け易い構成要素５１２、及び整合構成要素５６０など）が、基板５０２の頂部表面５１０に近接して、半導体材料５０４において形成される。基板５０２の頂部表面５１０は、基板５０２と相互接続領域５０６との間の境界でもある。構成要素５０８、５１２、及び５６０を横方向に分離させるように、電界酸化物５１４が基板５０２において形成され得る。相互接続領域５０６は基板５０２の上に形成される。相互接続領域５０６は、誘電体層スタック５２２を有するように形成され得、コンタクト５１６、相互接続５１８、及びビア５２０などの相互接続要素が、誘電体層スタック５２２において形成される。
【００４６】
図５Ａには示さない誘電体隔離層が、熱配路構造のためのエリアにおいて任意選択で形成され得る。誘電体隔離層は、図３Ａの誘電体隔離層３６２を参照して説明した方法など、様々な方法の任意のものによって形成され得る。金属を含むナノ粒子を含むナノ粒子インクフィルム５３８が、アディティブプロセス５７２によって、相互接続領域５０６の瞬時頂部表面の上に、存在する場合は誘電体隔離層上に、形成される。ナノ粒子は、図４Ａ及び図４Ｂを参照して説明した金属、又はグラファイト材料の後続の成長のための触媒として適切な他の金属を含み得る。ナノ粒子インクフィルム５３８は、後に形成される熱配路構造のためのエリアにおいて形成され、相互接続領域５０６の瞬時頂部表面全体の上には形成されない。図５Ａに示すように、アディティブプロセス５７２は、パルスレーザ５７３を用いてナノ粒子を含むソース層５７６のナノ粒子インク５７４の小片を集積回路５００に転移する直接レーザトランスファプロセスを含み得る。ソース層５７６は支持（backing）層５７８に取り付けられる。ソース層５７６と支持層５７８の組合せをリボンと称することがある。パルスレーザ５７３、ソース層５７６及び支持層５７８、並びに集積回路５００は、所望のエリアにおいてナノ粒子インクフィルム５３８を形成するように、互いに対して相対的に移動され得る。ナノ粒子インクフィルム５３８を形成する他の方法もこの例の範囲内にある。
【００４７】
図５Ｂを参照すると、図５Ａのナノ粒子インクフィルム５３８は、ナノ粒子インクフィルム５３８から揮発性材料の少なくとも一部を除去するように焼成プロセス５４４によって加熱されて、主にナノ粒子を含むナノ粒子フィルム５４６が形成され得る。焼成プロセス５４４は、図５Ｂに概略的に示すように、ＩＲ  ＬＥＤ５４５を用いる放射熱プロセスとし得る。ＩＲ  ＬＥＤ５４５を用いることによって、実質的にナノ粒子インクフィルム５３８を含むエリアのみに放射熱を印加する一方で、ナノ粒子インクフィルム５３８の外の集積回路５００のエリアには放射熱を印加しないようにし得、構成要素５０８、５１２、及び５６８に対する熱負荷を有利に低減し得る。或いは、焼成プロセス５４４は、白熱源を用いる放射熱プロセス、又はホットプレートプロセスを含み得る。
【００４８】
図５Ｃを参照すると、図５Ｂのナノ粒子フィルム５４６が、隣接するナノ粒子が互いに凝集するように凝集誘起プロセス５４８によって加熱されて、凝集ナノ粒子フィルム５３２が形成される。図５Ｃに概略的に示すように、凝集誘起プロセス５４８は、白熱ランプ５６６を用いるスパイク加熱プロセスを含み得る。スパイク加熱プロセスは、構成要素５０８、５１２、及び５６８の加熱を有利に制限するため、１ミリ秒〜１０ミリ秒などの或る時間期間にわたってナノ粒子フィルム５４６を加熱する。ナノ粒子間の凝集を誘起する他の方法もこの例の範囲内にある。
【００４９】
図５Ｄを参照すると、グラファイト材料５６８の層が、グラファイト材料ＰＥＣＶＤプロセスによって凝集ナノ粒子フィルム５３２上に選択的に形成される。グラファイト材料ＰＥＣＶＤプロセスにおいて、基板５０２はウェハチャック５８０上に配置され、ウェハチャック５８０によって例えば２００℃〜４００℃の温度まで加熱される。図５Ｄにおいて「炭素試薬ガス」と示される炭素含有試薬ガスが集積回路５００の上を流され、集積回路５００の上にカーボンラジカルを生成するため、図５Ｄにおいて「ＲＦ出力」と示される無線周波数（ＲＦ）出力が炭素含有試薬ガスに印加される。炭素含有試薬ガスは、メタン、エタンなどの直鎖アルカン、プロパン、及び／又は、ブタン、エタノールなどのアルコール、及び／又は、シクロブタン又はベンゼンなどの環状炭化水素を含み得る。水素、アルゴン、及び／又は酸素などの、付加的なガスが集積回路５００の上を流され得る。凝集ナノ粒子フィルム５３２におけるナノ粒子は、カーボンラジカルに触媒作用を及ぼして、グラファイト材料５６８を形成するように反応し、そのため、グラファイト材料５６８の層の第１の層が、凝集ナノ粒子フィルム５３２上に選択的に形成されるようにされる。グラファイト材料５６８の後続の層が、前に形成されたグラファイト材料５６８の層上に選択的に形成され、そのため、グラファイト材料５６８の層が、凝集ナノ粒子フィルム５３２上に選択的に形成され、グラファイト材料５６８は、凝集ナノ粒子フィルム５３２の外の集積回路５００上には形成されない。凝集ナノ粒子フィルム５３２とグラファイト材料５６８の層との組合せは、熱配路構造５３０を提供する。
【００５０】
図６は、或る実施形態に従った組合せ熱配路構造を含む例示の集積回路の断面図である。集積回路６００は、半導体材料６０４を含む基板６０２を含む。集積回路６００はさらに、基板６０２の上に配置される相互接続領域６０６を含む。熱生成構成要素６０８及び相互接続領域６０６が基板６０２において、基板６０２と相互接続領域６０６との間の境界６１０に近接して配置される。例えば、構成要素６０８は、ＭＯＳトランジスタ、バイポーラ接合トランジスタ、ＪＦＥＴ、抵抗器、及び／又はＳＣＲとし得る。構成要素６０８は、基板６０２と相互接続領域６０６との間の境界６１０における電界酸化物６１４によって横方向に分離され得る。相互接続領域６０６は、誘電体層スタック６２２において配置される、コンタクト６１６、相互接続６１８、及びビア６２０を含み得る。相互接続６１８の幾つかが、相互接続領域６０６の頂部表面６２４に近接して位置する頂部相互接続レベル６８２に配置される。相互接続領域６０６の頂部表面６２４は、基板６０２と相互接続領域６０６との間の境界６１０とは反対側に位置する。ボンドパッド構造６２６が、相互接続領域１０６の頂部表面６２４の上に配置され、頂部相互接続レベル６８２における相互接続６１８に電気的に結合される。相互接続領域６０６の頂部表面６２４の上に保護膜６２８が配置される。
【００５１】
この例において、集積回路６００は、ボンドパッド構造６２６の幾つかの上にワイヤボンド６８４を用いてアセンブルされる。集積回路６００は、封止材料６８６内に封止によってパッケージングされる。エポキシなどの封止材料６８６は、保護膜６２８及びボンドパッド構造６２６の上に配置される。
【００５２】
この例の集積回路６００は、基板６０２内部から相互接続領域６０６を介し、及び有機ポリマー封止材料６８６を介して延在する、組合せ熱配路構造６８８を含む。組合せ熱配路構造６８８は、本明細書の例の任意のものに従った、相互接続領域６０６に配置される熱配路構造６３０を含む。組合せ熱配路構造６８８は、構成要素６０８によって生成される熱を、集積回路６００を含むパッケージの外に位置する、ヒートシンクなどの熱除去装置に伝導させ得、それによって、構成要素６０８の動作温度が有利に低減され得る。
【００５３】
組合せ熱配路構造６８８はディープトレンチ熱配路構造６９０を含み得、ディープトレンチ熱配路構造６９０は、基板６０２において配置され、基板６０２と相互接続領域６０６との間の境界６１０に延在する。ディープトレンチ熱配路構造６９０は、構成要素６０８の一部を囲み得、図６の面の外の位置において互いに接続され得る。ディープトレンチ熱配路構造６９０は、米国特許出願番号ＵＳ１５／３６１，３９７に記載されるものなどの構造を有し得、記載されるように形成され得る。
【００５４】
組合せ熱配路構造６８８は、相互接続領域６０６に配置される高熱伝導度ビア６９２を含み得る。高熱伝導度ビア６９２は、構成要素６０８の一部を囲み得、図６の面の外の位置において互いに接続され得る。高熱伝導度ビア６９２は、米国特許出願ＵＳ１５／３６１，３９９に記載されるものなどの構造を有し得、記載されるように形成され得る。
【００５５】
組合せ熱配路構造６８８は、頂部相互接続レベル６８２の上に配置される頂部レベル熱導電度構造６９４を含み得る。頂部レベル熱導電度構造６９４は、米国特許出願番号ＵＳ１５／３６１，３９０に記載されるものなどの構造を有し得、記載されるように形成され得る。
【００５６】
組合せ熱配路構造６８８は、集積回路６００までの封止材料６８６を介して配置される高熱伝導度スルーパッケージ導管６９６を含み得る。高熱伝導度スルーパッケージ導管６９６は、米国特許出願番号ＵＳ１５／３６１，４０３に記載されるものなどの構造を有し得、記載されるように形成され得る。
【００５７】
集積回路６００はさらに、構成要素６０８に電気的に結合されるグラファイト材料ビア６９８を含み得る。グラファイト材料ビア６９８は、構成要素６０８によって生成される熱を基板から離れて、場合によっては組合せ熱配路構造６８８まで、導通し得、それによって、構成要素６０８の動作温度が有利に低減され得る。グラファイト材料ビア６９８は、米国特許出願番号ＵＳ１５／３６１，４０１に記載されるものなどの構造を有し得、記載されるように形成され得る。
【００５８】
特許請求の範囲内で、説明した実施形態における改変が可能であり、他の実施形態が可能である。
【図１Ａ】
2020502787.tif 000003
【図１Ｂ】
2020502787.tif 000004
【図２Ａ】
2020502787.tif 000005
【図２Ｂ】
2020502787.tif 000006
【図２Ｃ】
2020502787.tif 000007
【図２Ｄ】
2020502787.tif 000008
【図２Ｅ】
2020502787.tif 000009
【図２Ｆ】
2020502787.tif 000010
【図３Ａ】
2020502787.tif 000011
【図３Ｂ】
2020502787.tif 000012
【図３Ｃ】
2020502787.tif 000013
【図４Ａ】
2020502787.tif 000014
【図４Ｂ】
2020502787.tif 000015
【図５Ａ】
2020502787.tif 000016
【図５Ｂ】
2020502787.tif 000017
【図５Ｃ】
2020502787.tif 000018
【図５Ｄ】
2020502787.tif 000019
【図６】
2020502787.tif 000020
【国際調査報告】
2020502787.tif 000021